Brevet FR3045598A1 (20170623)
REVENDICATIONS1. Procédé de fabrication d'un matériau céramique, le procédé comportant l'étape suivante : - formation d'un matériau céramique par mise en oeuvre d'une première réaction chimique au moins entre une première poudre d'un disiliciure métallique et une phase gazeuse réactive, une phase liquide obtenue à partir d'une deuxième poudre étant présente autour des grains de la première poudre durant la première réaction chimique, une température de travail suffisamment faible pour éviter la fusion de la première poudre étant imposée durant la formation du matériau céramique, et l'une des deux caractéristiques suivantes étant vérifiée : ^ la deuxième poudre est une poudre de nickel et la phase liquide est obtenue suite à une deuxième réaction chimique entre au moins un élément de la première poudre et le nickel de la deuxième poudre, ou ^ la deuxième poudre est une poudre d'un alliage d'aluminium et de silicium et la phase liquide est obtenue par fusion dudit alliage d'aluminium et de silicium.\n<CLM>\1\tProcédé selon la revendication 1, caractérisé en ce que la première poudre est une poudre de TiSi2, une poudre de CrSi2, une poudre de ZrSi2 ou une poudre de VSi2.\n<CLM>\1\tProcédé selon la revendication 2, caractérisé en ce que la première poudre est une poudre de TiSi2 et la deuxième poudre est une poudre de nickel.\n<CLM>\1\tProcédé selon la revendication 2, caractérisé en ce que la première poudre est une poudre de ZrSi2 et la deuxième poudre est une poudre d'un alliage d'aluminium et de silicium.\n<CLM>\1\tProcédé selon l'une quelconque des revendications 1, 2 et 4, caractérisé en ce que la deuxième poudre est une poudre d'un alliage AISi13. 3045598 19\n<CLM>\1\tProcédé selon l'une quelconque des revendications 1 à 5, caractérisé en ce que, avant le début de la première réaction chimique, la quantité de matière de la première poudre est supérieure à la quantité de matière de la deuxième poudre.\n<CLM>\1\tProcédé selon l'une quelconque des revendications 1 à 6, caractérisé en ce que la phase gazeuse réactive comporte l'un au moins des gaz suivants : NH3, N2, 02, un hydrocarbure gazeux ou le tétra méthylsi la ne.\n<CLM>\1\tProcédé de fabrication d'un bloc d'un matériau céramique comportant une étape de formation dudit bloc par mise en oeuvre d'un procédé selon l'une quelconque des revendications 1 à\n<CLM>\1\t15\n<CLM>\1\tProcédé de fabrication d'une pièce revêtue sur sa surface d'un revêtement en matériau céramique comportant une étape de formation dudit revêtement à la surface de la pièce par mise en oeuvre d'un procédé selon l'une quelconque des revendications 1 à\n<CLM>\1\t20\n<CLM>\1\tProcédé de fabrication d'une pièce en matériau composite à matrice céramique, le procédé comportant l'étape suivante : formation d'une matrice céramique dans la porosité d'une préforme fibreuse, la matrice céramique étant formée par mise en oeuvre d'un procédé selon l'une quelconque des revendications 1 à\n<CLM>\1\t25\n<CLM>\1\tProcédé de fabrication d'une turbomachine comportant une étape de fabrication d'un élément de turbomachine au moins par mise en oeuvre d'un procédé selon l'une quelconque des revendications 1 à 10 puis une étape d'assemblage dudit élément ainsi fabriqué à un ou plusieurs 30 autres éléments afin d'obtenir la turbomachine.\n<CLM>\1\tMatériau céramique comportant essentiellement du TiN, du Si3N4 et du Ni4Ti4Si7 et présentant une teneur massique en silicium libre résiduel inférieure ou égale à 1%. 35\n<CLM>\1\tPièce en matériau composite à matrice céramique comportant : 5 10 3045 598 20 un renfort fibreux, et - une matrice présente dans la porosité du renfort fibreux, la matrice comportant un matériau céramique selon la revendication\n<CLM>\1\t5\n<CLM>\1\tTurbomachine comportant un matériau céramique selon la revendication 12 et/ou une pièce selon la revendication 13.